(57)【要約】【課題】高強度の膜モジュールを用いることにより、第１逆洗工程と第２逆洗工程とを行っても、座屈、折れ、剥離など生じることなく、十分な汚染物質を除去することができ、ろ過性能を向上させることができる。膜モジュールの洗浄方法を提供することを目的とする。【解決手段】中空糸膜を有する膜モジュールの逆洗を行う第１逆洗工程と、該第１逆洗工程よりも高流量又は長時間、かつ前記第２逆洗の水使用量が、前記第１逆洗の水使用量より多量で、前記膜モジュールの逆洗を行う第２逆洗工程とを備える膜モジュールの洗浄方法。【選択図】図３
2019166449.tif 000002
【特許請求の範囲】
【請求項１】
中空糸膜を有する膜モジュールの逆洗を行う第１逆洗工程と、
該第１逆洗工程よりも、高流量又は長時間、かつ多量の水使用量で、前記膜モジュールの逆洗を行う第２逆洗工程とを備える膜モジュールの洗浄方法。
【請求項２】
前記中空糸膜は、水中での気泡との接触角が１０５°〜１５０°である請求項１に記載の膜モジュールの洗浄方法。
【請求項３】
前記中空糸膜は、ポリアルキレングリコール、ポリビニルアルコール、ポリビニルブチラール、ポリ酢酸ビニル、ポリアセタール、アクリル樹脂、セルロース、ポリビニルピロリドン及びそれらの誘導体から選ばれる１種以上を有する請求項１又は２に記載の膜モジュールの洗浄方法。
【請求項４】
前記中空糸膜の膜厚が０．４ｍｍ〜５ｍｍである請求項１〜３のいずれか１項に記載の膜モジュールの洗浄方法。
【発明の詳細な説明】
【技術分野】
【０００１】
本発明は、膜モジュールの洗浄方法に関する。
【背景技術】
【０００２】
通常、ろ過膜を用いた水処理は、下水及び産業排水等の処理に広く利用されている。ろ過を継続するうちに、被ろ過水中に含まれる物質が膜表面及び流路に付着、蓄積し、流路が閉塞することにより、ろ過能力が低下してファウリングが生じていた。
【０００３】
例えば、特許文献１には、堅牢で物理的、化学的な耐久性が高いセラミックのろ過膜（平膜等）の閉塞を抑制して、薬液を用いた洗浄の頻度を低減するために、膜モジュールの逆洗を行う第１逆洗工程と、第１逆洗工程よりも高流量または長時間で逆洗を行う第２逆洗工程を行う洗浄方法が開示されている。
しかし、セラミックのろ過膜は、機械的強度が高い（堅牢）ため、高流量で逆洗を行っても座屈、折れ、剥離などが生じないが、疎水性が高いため、ろ過膜の目詰まりしやすい傾向にある。このような状況下、複数回の逆洗を行っても、汚染物質を除去することが不十分となり、ろ過性能が向上しないという問題があった。
【０００４】
また、特許文献２では、樹脂製の親水性の中空糸膜が提案されている。しかし、樹脂製の中空糸膜の場合、セラミックと比べて親水性は高いが、機械的強度が低いため、高流量又は長時間の逆洗を行うと座屈するなどの問題があった。
【先行技術文献】
【特許文献】
【０００５】
【特許文献１】特開２０１５−１６０１８１号公報
【特許文献２】特開２０１６−０９３７８９号公報
【発明の概要】
【発明が解決しようとする課題】
【０００６】
本発明は、従来の課題に鑑みて、高強度の膜モジュールを用いることにより、第１逆洗工程と第２逆洗工程とを行っても、座屈、折れ、剥離などすることなく、十分な汚染物質を除去することができ、ろ過性能を向上させることができる。膜モジュールの洗浄方法を提供することを目的とする。
【課題を解決するための手段】
【０００７】
本願は、以下の発明を開示する。
（１）中空糸膜を有する膜モジュールの逆洗を行う第１逆洗工程と、
該第１逆洗工程よりも、高流量又は長時間、かつ多量の水使用量で、前記膜モジュールの逆洗を行う第２逆洗工程とを備える膜モジュールの洗浄方法。
（２）前記中空糸膜は、水中での気泡との接触角が１０５°〜１５０°である上記洗浄方法。
（３）前記膜中空糸膜は、ポリアルキレングリコール、ポリビニルアルコール、ポリビニルブチラール、ポリ酢酸ビニル、ポリアセタール、アクリル樹脂、セルロース、ポリビニルピロリドン及びそれらの誘導体から選ばれる１種以上を有する上記洗浄方法。
（４）前記中空糸膜の膜厚が０．４ｍｍ〜５ｍｍである上記洗浄方法。
【発明の効果】
【０００８】
本発明によれば、第１逆洗工程と、第２逆洗工程とを行うことができる膜モジュールを用いることにより、これらの逆洗工程を行っても、座屈、折れ、剥離などすることなく、十分な汚染物質の除去を実現でき、ろ過性能を向上させることができる。
【図面の簡単な説明】
【０００９】
【図１】本発明の水処理装置を示す概略図である。
【図２】本発明の膜モジュールの構成を示す側面図（ａ）及び断面図（ｂ）である。
【図３】本発明の一実施形態における洗浄方法を示すグラフ（ａ）〜（ｃ）である。
【図４】従来例の洗浄方法を示すグラフ（ａ）及び（ｂ）である。
【発明を実施するための形態】
【００１０】
本発明の膜モジュールの洗浄方法は、第１逆洗工程と、第２逆洗工程とを備える。そして、これらの逆洗工程は、水処理装置に搭載される膜モジュールに適用されることが好ましい。
【００１１】
〔水処理装置〕
水処理装置としては、例えば、被ろ過水槽と、ろ過水槽と、それらの間を連結する配管とを備え、この配管の途中に膜モジュールが配置された構成を有するものであればよい。例えば、図１に示されるような水処理装置１が挙げられる。
この水処理装置１は、被ろ過水槽２と、ろ過水槽４とを備え、これら被ろ過水槽２とろ過水槽４とが、膜モジュール３を介して、被ろ過水用配管Ｄ１及び透過水用配管Ｅ１に接続された構成を有する。また、膜モジュール３でろ過されなかった汚水が通過して被ろ過水槽２に戻すための被ろ過水用配管Ｄ２が膜モジュール３に接続されている。また、図１に示すように、透過水槽４から膜モジュール３の間に逆洗を行うための逆洗用配管Ｅ２が設置されていることが好ましい。なお、膜モジュール３に接続された逆洗用配管は、透過水槽４以外の逆洗水源に接続されていてもよい。
【００１２】
水を循環させるために、例えば、ポンプ及び／又はバルブ、流量計及び／又は圧力計の計測メータなどを、配管の間、配管と各水槽等の間に配置することが好ましい。例えば、図１に示すように、被ろ過水槽２と膜モジュール３との間及び／又は膜モジュール３とろ過水槽４との間に圧力計（ＰＩ）を配置してもよいし、膜モジュール３とろ過水槽４との間であって透過水用配管Ｅ１に及び／又は膜モジュール３とろ過水槽４との間であって逆洗用配管Ｅ２に、流量計（ＦＩ）を配置してもよい。
水処理装置１は、さらに、微生物担体を有する担体槽（図示せず）、その他の処理槽等を有していてもよい。また、これらの槽を備える場合には、各槽を接続するための配管が適宜配置されている。
【００１３】
水処理装置をこのような構成にすることによって、つまり、被ろ過水槽２の外に膜モジュール３を配置する槽外型膜ろ過装置とすることにより、被ろ過水槽に膜モジュールが浸漬されている構成と異なり、膜モジュール３の取替えの際に、被ろ過水槽２中の水を抜き取る必要がなく、被ろ過水用配管Ｄ１に設けられているバルブ等（図示せず）を止めるだけで取替え作業が容易になる。
【００１４】
このような水処理装置は、まず、被ろ過水槽２に貯留されている被ろ過水を、被ろ過水用配管Ｄ１を介して、被ろ過水用流入口１０から膜モジュール３へ流動させる。次いで、膜モジュール３でろ過された透過水が、透過水用流出口９から排出され、透過水用流出口９と接続された透過水用配管Ｅを通過して、透過水槽４に貯留される。
膜モジュール３でろ過されなかった被ろ過水は、被ろ過水用流出口１１から排出され、被ろ過水用流出口１１と接続された被ろ過水用配管Ｄ２と接続されている被ろ過水槽２に戻される。
【００１５】
（膜モジュール）
膜モジュールは、中空糸膜を有するものであれば、当該分野で公知のどのような膜モジュールであってもよい。
例えば、図２に示す膜モジュール３が挙げられる。
このような膜モジュール３は、複数の中空糸膜５が容器６に収容され、中空糸膜５の両端部を樹脂等で接着固定した固定部７、容器６の端部に設けられた蓋８を備える。
膜モジュール３は、固定部７を境界として、中空糸膜５が存在する領域の容器６の側面に、透過水を流す透過水用配管Ｅに接続される透過水用流出口９が設けられている。また、一方の蓋８には、被ろ過水用配管Ｄ１と接続される被ろ過水用流入口１０が設けられ、他方の蓋８には、被ろ過水用配管Ｄ２と接続される被ろ過水用流出口１１が設けられている。
ここで、被ろ過水とは、ろ過する前の水を意味し、透過水とは、ろ過後の水を意味する。
【００１６】
膜モジュールでの中空糸膜の充填率は、３０％〜９０％であることが好ましい。
膜モジュールは、１つの水処理装置において、単独で用いてもよいし、２以上を組み合わせて用いてもよい。２以上の膜モジュールは、直列、並列、直並列、並直列等種々の形態で組み合わせることができる。
このような膜モジュールにより、被ろ過水と透過水とが切り分けられる。そして、膜モジュール３が容器６に収容されていることにより、被ろ過水槽２に膜モジュール３を浸漬することなく、水処理を行うことができる。
【００１７】
（中空糸膜）
膜モジュールに用いられる中空糸膜は、膜モジュールを構成し得るどのような材料で形成されていてもよい。なかでも、樹脂が好ましい。このような樹脂としては、当該分野で用いられているものであればよい。例えば、塩化ビニル系重合体、フッ化ビニリデン系重合体、ポリオレフィン系重合体（ポリエチレン、ポリプロピレン等）、スルホン系重合体、酢酸セルロース系重合体、アクリロニトリル系重合体、ビニルアルコール系重合体、イミド系重合体等の種々の高分子材料が挙げられる。なかでも、塩化ビニル系重合体、フッ化ビニリデン系重合体、ポリオレフィン系重合体（ポリエチレン、ポリプロピレン等）等の疎水性重合体が好ましく、塩化ビニル系重合体がより好ましい。これらは単独で用いてもよいし、２種以上を組み合わせてもよい。
【００１８】
塩化ビニル系重合体は、塩化ビニルモノマーのホモポリマーであってもよいが、例えば、塩化ビニルモノマーに由来する構造単位を、中空糸膜を構成する全樹脂において、４０質量％以上（好ましくは５０質量％以上、６０質量％以上、７０質量％以上、８０質量％以上、８５質量％以上）を占めるものが挙げられる。
塩化ビニルモノマーと共重合可能なモノマーとしては、例えば、メチル（メタ）アクリレート、エチル（メタ）アクリレート等の（メタ）アクリル酸誘導体；エチレン、プロピレン、ブチレン等のα−オレフィン類；酢酸ビニル、プロピオン酸ビニル等のビニルエステル類；ブチルビニルエーテル、セチルビニルエーテル等のビニルエーテル類；スチレン、α−メチルスチレン等の芳香族ビニル類；塩化ビニリデン、フッ化ビニリデン等のハロゲン化ビニルビニル類；Ｎ−フェニルマレイミド、Ｎ−シクロヘキシルマレイミド等のＮ−置換マレイミド類、（メタ）アクリル酸、無水マレイン酸、アクリロニトリル等が挙げられる。これらは単独で用いてもよいし、２種以上併用してもよい。
【００１９】
中空糸膜を構成する樹脂は、親水性基を有していてもよい。親水性基を有するモノマーは、例えば、中空糸膜を構成する全樹脂におけるモノマーにおいて、４０モル％以下（好ましくは３５モル％以下、３０モル％下、２５モル％下、２０モル％下、１５モル％以下）を占めるものが挙げられる。
親水性モノマーとしては、例えば、（１）アミノ基、アンモニウム基、ピリジル基、イミノ基、ベタイン構造等のカチオン性基含有ビニルモノマー及び／又はその塩（以下、「カチオン性モノマー」と記載することがある）、（２）水酸基、アミド基、エステル構造、エーテル構造等の親水性の非イオン性基含有ビニルモノマー（以下、「非イオン性モノマー」と記載することがある）、（３）カルボキシル基、スルホン酸基、リン酸基等のアニオン性基含有ビニルモノマー及び／又はその塩（以下、「アニオン性モノマー」と記載することがある）（４）その他のモノマー等が挙げられる。
【００２０】
具体的には、（１）カチオン性モノマーとしては、ジメチルアミノエチル（メタ）アクリレート、ジエチルアミノエチル（メタ）アクリレート、２−又は４−ビニルピリジン等のビニルピリジン、Ｎ−ビニルイミダゾール等のＮ−ビニル複素環化合物類等が挙げられ、（２）非イオン性モノマーとしては、ビニルアルコール、ポリビニルブチラール、Ｎ−ヒドロキシプロピル（メタ）アクリルアミド、ポリエチレングリコール（メタ）アクリレート（エチレングリコールの重合度が１〜３０）等の多価アルコールの（メタ）アクリル酸エステル等が挙げられ、（３）アニオン性モノマーとしては、（メタ）アクリル酸、マレイン酸、イタコン酸等の重合性の不飽和基を有するカルボン酸モノマー及び／又はその酸無水物等が挙げられ、（４）Ｎ−ビニル−２−ピロリドン、ヒドロキシエチルメタクリレート、ヒドロキシエチルアクリレート等が挙げられる。さらに、特許第５０９７２９８号、特許第５７９１５９２号の公報に記載された親水性モノマー、架橋性モノマー、塩化ビニルモノマー等と共重合可能なモノマー等の樹脂材料を用いることができる。親水性モノマーは、ホモポリマー又は共重合体として中空糸膜を構成する樹脂にブレンドしてもよいし、中空糸膜を構成する樹脂との共重合体としてもよい。共重合体、二元系、三元以上の系であってもよく、ランダム共重合体、交互共重合体、ブロック共重合体、グラフト共重合体、ペンダント共重合体等のいずれであってもよい。
【００２１】
また、上述した膜モジュールを構成し得る樹脂に加えて、親水性を有する重合体を組み合わせて用いてもよい。親水性を有する重合体としては、例えば、ポリアルキレングリコール、ポリビニルアルコール、ポリビニルブチラール、ポリ酢酸ビニル、ポリアセタール、アクリル樹脂、セルロース、ポリビニルピロリドン及びこれらの誘導体から選ばれる１種以上が挙げられる。
【００２２】
ポリアルキレングリコール誘導体としては、例えば、ジエチレングリコール、ジエチレングリコールモノメチルエーテル、ジエチレングリコールモノエチルエーテル、ジエチレングリコールモノブチルエーテル、ジエチレングリコールジメチルエーテル、ジエチレングリコールモノメチルエーテルアセテート、ジエチレングリコールジアセテート等のジエチレングリコール誘導体；トリエチレングリコール、トリエチレングリコールモノメチルエーテル、トリエチレングリコールモノエチルエーテル、トリエチレングリコールモノブチルエーテル、トリエチレングリコールジメチルエーテル、トリエチレングリコールモノメチルエーテルアセテート、トリエチレングリコールジアセテート等のトリエチレングリコール誘導体；テトラエチレングリコール、テトラエチレングリコールモノメチルエーテル、テトラエチレングリコールモノエチルエーテル、テトラエチレングリコールモノブチルエーテル、テトラエチレングリコールジメチルエーテル、テトラエチレングリコールモノメチルエーテルアセテート、テトラエチレングリコールジアセテート等のテトラエチレングリコール誘導体；ジプロピレングリコール、ジプロピレングリコールモノメチルエーテル、ジプロピレングリコールモノエチルエーテル、ジプロピレングリコールモノブチルエーテル、ジプロピレングリコールジメチルエーテル、ジプロピレングリコールモノメチルエーテルアセテート、ジプロピレングリコールジアセテート等のジプロピレングリコール誘導体；トリプロピレングリコール、トリプロピレングリコールモノメチルエーテル、トリプロピレングリコールモノエチルエーテル、トリプロピレングリコールモノブチルエーテル、トリプロピレングリコールジメチルエーテル、トリプロピレングリコールモノメチルエーテルアセテート、トリプロピレングリコールジアセテート等のトリプロピレングリコール誘導体；テトラプロピレングリコール、テトラプロピレングリコールモノメチルエーテル、テトラプロピレングリコールモノエチルエーテル、テトラプロピレングリコールモノブチルエーテル、テトラプロピレングリコールジメチルエーテル、テトラプロピレングリコールモノメチルエーテルアセテート、テトラプロピレングリコールジアセテート等のテトラプロピレングリコール誘導体などが挙げられる。
【００２３】
ポリビニルアルコール誘導体としては、末端アルキル基変性ポリビニルアルコール、末端メルカプト基変性ポリビニルアルコール等が挙げられる。ポリビニルブチラール誘導体としては「積水化学製の「エスレックＢ」シリーズ、「エスレックＫ（ＫＳ）」シリーズも好ましい。さらに好ましくは、アルコール溶解性（特にエタノール）の観点で積水化学製の「エスレックＢ」シリーズが挙げられる。
【００２４】
ポリ酢酸ビニル誘導体としては、酢酸ビニルと各種ビニルモノマーと共重合させて鹸化させてもよい。共重合用モノマーとしては、メタクリル酸メチル、アクリル酸エチル、アクリル酸ブチル、メタクリル酸グリシジル、アクリル酸ヘキシル、アクリル酸シクロヘキシル、アクリル酸ヒドロキシエチル、スチレン、ブタジエン、アクリル酸、イタコン酸、マレイン酸、ジアセトンアクリルアミド（活性メチレン基導入用）等を挙げることができる。
【００２５】
アクリル誘導体としては、アクリル酸、アクリル酸エステル又はアクリロニトリルが挙げられる。
セルロース誘導体としては、ヒドロキシエチルセルロース、ヒドロキシプロピルセルロース、カルボキシメチルセルロース等が挙げられる。
【００２６】
ポリビニルピロリドン誘導体としては、下記の一般式（１）で表される構造単位を有するビニルピロリドン誘導体のホモポリマー、ビニルピロリドンと他のモノマーとのコポリマー及びビニルピロリドン誘導体と他のモノマーとのコポリマー等が挙げられる。
2019166449.tif 000003
一般式（１）のＲ1〜Ｒ3はそれぞれ水素原子又は炭素数１〜８の炭化水素基を表す。
Ｒ1〜Ｒ3の炭化水素基としては、例えば、メチル基、エチル基、プロピル基、ブチル基、ターシャリブチル基、ペンチル基、ヘキシル基、ヘプチル基、オクチル基、２−エチルヘキシル基等のアルキル基；ビニル基、アリル基、プロペニル基、イソプロペニル基、ブテニル基、イソブテニル基、ペンテニル基、イソペンテニル基、ヘキセニル基、ヘプテニル基、オクテニル基等のアルケニル基；フェニル基、トルイル基、キシリル基等のアリール基が挙げられる。
【００２７】
親水性を有する重合体は、例えば、中空糸膜を構成する全樹脂において、４０質量％以下（好ましくは３５質量％以下、３０質量％以下、２５質量％以下、２０質量％以下、１５質量％以下）を占めるものが挙げられる。下限値は、５重量％以上、８重量％以上、１０重量％以上を占めるものが挙げられる。この範囲内とすることにより、中空糸膜への被ろ過水の浸透を確保すると同時に、疎水性を適度に有し、十分な膜強度を確保することができ、座屈、折れ、剥離などを防止することができる。
【００２８】
このような重合体を用いることにより、汚染物質が中空糸膜に付着し難くなる。仮に付着しても逆洗等の洗浄工程により容易に汚染物質を除去することができる。
つまり、中空糸膜を構成する樹脂として、親水性を有する樹脂又は親水性基を有するモノマーを用いる場合には、中空糸膜が有する細孔に被ろ過水等が浸透する際、中空糸膜表面との接触角が小さくなり、つまり、濡れ安く、被ろ過水が細孔へ浸透しやすくなる。その結果、細孔へ浸透する被ろ過水が増加し、ろ過性能が向上する。
特に、中空糸膜において、上述した親水性重合体と疎水性重合体との共重合体とすることにより、防汚性、ろ過性、強度をバランスよく維持することができる。例えば、このようなバランスを良好に維持するために、中空糸膜を構成する材料を、（ａ）ポリ塩化ビニルと親水性を有する重合体とのブレンド樹脂、（ｂ）塩化ビニルモノマーと親水性モノマーとの共重合体によるろ過膜とすることができる。このような材料としては、具体的には、塩化ビニルモノマー由来の構造単位とポリアルキレングリコールとの共重合体、塩化ビニルモノマー由来の構造単位とポリ酢酸ビニル又はポリビニルピロリドンとの共重合体が好ましい。
【００２９】
中空糸膜は、このような材料を用いて中空糸膜を作製することにより、防汚性と高い機械的強度とを確保することができ、膜モジュールの洗浄期間を長期化することができる。一方、膜の内部に留まる量が増大すると、洗浄の際に膜に高い負荷がかかることがあるが、上述した材料を用いることにより、強度を担保することが可能となり、洗浄時の膜の損傷を抑えることができる。これらの結果、膜モジュールのコストメリット及び強度アップが相乗的に作用して、長期信頼性を担保することができる。
さらに、親水性を有する重合体を用いることで、被ろ過水のろ過膜への浸透性が向上し、ろ過性能を向上させることができる。
【００３０】
水中における中空糸膜の表面に対する気泡の接触角は１０５°〜１５０°が好ましく、より好ましくは１１０°〜１４０°が好ましい。
この範囲の接触角を有することにより、中空糸膜に対する被ろ過水の浸透性が高まるため、ろ過性能を向上させることができる。
上述した中空糸膜を構成する材料における親水性基又は親水性を有する重合体の種類又は含有率を調整することにより、このような接触角を得ることができる。
【００３１】
中空糸膜は、０．０１μｍ〜０．１μｍの細孔を有するものが好ましく、この範囲の細孔を有し、かつ上述した樹脂により構成されたものが好ましい。細孔の密度は、後述する中空糸膜の内径、膜厚、外径、得ようとする特性等によって適宜調整することができ、このような細孔によって、水処理膜としての機能を果たすとともに、その密度等によって、例えば、限外ろ過膜又は精密ろ過膜の分画性を調整することができる。一般に、限外ろ過膜は、細孔の大きさが２ｎｍ〜２００ｎｍ程度の膜、精密ろ過膜は、５０ｎｍ〜１０μｍ程度の膜であることが知られている。
中空糸膜の内径は１ｍｍ〜１０ｍｍであることが好ましい。膜厚は、０．４ｍｍ〜５ｍｍであることが好ましく、ろ過性能の観点からは膜厚は０．４ｍｍ〜３ｍｍがより好ましい。外径は１.５ｍｍ〜１５ｍｍであることが好ましい。このような中空糸膜を用いることにより、例えば、上述したように、水中における中空糸膜の表面に対する気泡の接触角が１０５°〜１５０°の膜を用いた場合においても、その構成材料と相まって、ろ過性能と中空糸膜の座屈、折れ、剥離など防止を両立可能な膜強度を確保することができる。
【００３２】
（容器等）
膜モジュールを構成する容器と蓋は、中空糸膜を保持及び収容できるものであればよく、例えば、アクリル系樹脂、ポリスチレン樹脂、ＡＢＳ樹脂、ＡＳ樹脂、ポリカーボネート樹脂、塩化ビニル系樹脂、エポキシ樹脂、ウレタン樹脂等により形成することができる。
【００３３】
〔第１逆洗工程及び第２逆洗工程〕
上述した水処理を継続するうち、膜モジュール３からの透過水の流量減少又は膜モジュール３を透過する際の水圧が大きくなった場合に、ろ過処理性能が低下したと判断し、透過水槽４の透過水を用いて膜モジュールをろ過とは逆方向、つまり、二次方向に逆流させ、逆洗する必要が生じる。なお、逆洗においては、洗浄用の薬品等を用いてもよいが、用いないことが好ましい。また、これらの第１逆洗工程及び第２逆洗工程は、内圧式及び外圧式のいずれの逆洗でもよいが、これらの逆洗に先立って行われるろ過工程が内圧ろ過式の場合には、外圧式の逆洗、ろ過工程が外圧ろ過式の場合には、内圧式の逆洗とすることが好ましい。
【００３４】
膜モジュールの逆洗は、第１逆洗工程と、第２逆洗工程よりも高流量又は長時間、かつ多量の水使用量で膜モジュール３の逆洗を行う第２逆洗工程とを含む。このような、第１逆洗工程と、第２逆洗工程とを含む限り、また、この順に逆洗工程が行われる限り、膜モジュールの逆洗では、さらに複数の第１逆洗工程、複数の第２逆洗工程及び／又は異なる逆洗工程を行ってもよい。なお、逆洗は、一連のろ過工程を経た後に、ろ過工程に連続して行ってもよいし、一旦ろ過を中断し、その後、第１逆洗を行ってもよい。さらに、第１逆洗工程と第２逆洗工程とは連続して行ってもよいし、一旦第１逆洗工程を中断し、その後、第２逆洗工程を行ってもよい。また、第１逆洗工程と第２逆洗工程の間にろ過工程を行ってもよい。
第２逆洗工程は、第１逆洗工程よりも高流量かつ長時間で膜モジュールの逆洗を行ってもよいし、第１逆洗工程よりも高流量かつ同時間又は短時間で膜モジュールの逆洗を行ってもよいし、第１逆洗工程よりも同流量又は低流量かつ長時間で行ってもよい。
これによって、膜モジュールに付着している汚染物質を除去することができる。
【００３５】
なお、ろ過工程に対して逆洗を行う頻度、第１逆洗工程及び第１逆洗工程における透過水の流量、継続時間、合計逆洗水量などは、被ろ過水の種類等によって適宜調整することができる。特に、第１逆洗工程よりも高流量及び／又は長時間及び／又は多量の水使用量で行う第２逆洗工程では、第１逆洗工程の１２０〜５００％の流量とすることが挙げられる。また、第１逆洗工程の１２０〜５００％の時間とすることが挙げられる。
【００３６】
本発明の膜モジュールの洗浄方法は、例えば、図１における透過水槽４からろ過水を所定量、逆洗用配管Ｅ２を通して膜モジュール３に所定時間供給することにより実行することができる。具体的には、図３に示すように行うことができる。図３において、ａ、ｂ、Ｔ１、Ｔ２、Ｖ１及びＶ２を、以下の定義とする。
ａ：１逆洗流量、［Ｌ／ｍｉｎ］、
ｂ：第２逆洗流量、［Ｌ／ｍｉｎ］、
Ｔ１：第１逆洗の洗浄時間、［ｍｉｎ］、
Ｔ２：第２逆洗の洗浄時間、［ｍｉｎ］、
Ｖ１：第１逆洗の使用水量：（Ｌ）及び
Ｖ２：第２逆洗の使用水量：（Ｌ）。
【００３７】
一実施形態では、図３（ａ）に示すように、まず、第１逆洗工程Ｘとして、流量ａＬ／ｍｉｎで、Ｔ１分間、ろ過水を流し、第１逆洗する。
その後、第１逆洗を停止し、第２逆洗工程Ｙとして、流量ｂＬ／ｍｉｎで、Ｔ２分間、ろ過水を流し、第２逆洗する。ここでは、流量ｂを、流量ａの２倍とし、第２逆洗工程時の洗浄時間Ｔ２を、洗浄時間Ｔ１と同じに設定している。従って、第２逆洗工程Ｙでは、第１逆洗工程Ｘの使用水量Ｖ１に対し、使用水量Ｖ２は２倍となる。
具体的には、第１逆洗工程で、逆洗流量ａ＝２［Ｌ／ｍｉｎ］、逆洗時間Ｔ１＝１［ｍｉｎ］である場合、第１逆洗工程で使用する水量Ｖ１は、Ｖ１＝ａ×Ｔ１＝２×１＝２［Ｌ］となる。一方、第２逆洗工程では、逆洗流量ｂ＝ａ×２＝２×２＝４［Ｌ／ｍｉｎ］、逆洗時間Ｔ２＝１［ｍｉｎ］であり、第２逆洗工程で使用する水量Ｖ２は、Ｖ２＝ｂ×Ｔ２＝４×１＝４［Ｌ］となる。
なお、第１逆洗工程と第２逆洗工程とは、連続して行ってもよい。
【００３８】
他の実施形態では、図３（ｂ）に示すように、上述したのと同じ第１逆洗工程Ｘの後に、第２逆洗工程Ｙとして、流量ｂＬ／ｍｉｎで、Ｔ２分間、ろ過水を流し、第２逆洗する。ここでは、単位時間当たりの流量ｂが流量ａと同じに設定されており、洗浄時間Ｔ２をＴ１の２倍としている。従って、第２逆洗工程では、第１逆洗工程の使用水量Ｖ１に対し、使用水量Ｖ２は２倍となる。
【００３９】
さらに他の実施形態では、図３（ｃ）に示すように、上述したのと同じ第１逆洗工程Ｘの後に、第２逆洗工程Ｙとして、流量ｂＬ／ｍｉｎで、Ｔ２分間、ろ過水を流し、第２逆洗する。ここでは、単位時間当たりの流量ｂが流量ａの２倍に設定されており、洗浄時間Ｔ２は洗浄時間Ｔ２の２倍に設定されている。従って、第２逆洗工程では、第１逆洗工程の使用水量Ｖ１に対し、使用水量Ｖ２は４倍となる。
【００４０】
従来の運転方法では、図４（ａ）に示すように、上述したのと同じ第１逆洗工程の後に、第２逆洗工程として、流量ｂＬ／ｍｉｎで、Ｔ２分間、ろ過水を流し、第２逆洗する。ここでは、単位時間当たりの流量ｂが流量ａの０．５倍に設定されており、洗浄時間Ｔ２を、Ｔ１の２倍に設定している。従って、第１逆洗工程の使用水量Ｖ１は、２×１＝２［Ｌ］となり、一方、第２逆洗工程の使用水量Ｖ２は、２×０．５×２＝２［Ｌ］となる。つまり、第２逆洗工程は、第１逆洗工程よりも長時間行われ、かつ第２逆洗の水使用量が、第１逆洗の水使用量と略同量である。
このような運転方法の場合、第２逆洗の流量が小さいため、膜への付着物を除去しきれず、第２逆洗後の膜間差圧を小さくすることが困難である。
【００４１】
さらに別の従来の運転方法では、図４（ｂ）に示すように、上述したのと同じ第１逆洗工程の後に、第２逆洗工程として、流量ｂＬ／ｍｉｎで、Ｔ２分間、ろ過水を流し、第２逆洗する。ここでは、単位時間当たりの流量ｂが流量ａの２倍に設定されており、洗浄時間Ｔ２は、洗浄時間Ｔ１の０．５に設定している。従って、第１逆洗工程の使用水量Ｖ１が２×１＝２［Ｌ］となり、一方、第２逆洗工程の使用水量Ｖ２は、２×２×０．５＝２［Ｌ］となる。つまり、第２逆洗工程は、第１逆洗工程よりも高流量で行われ、かつ第２逆洗の水使用量が、第１逆洗の水使用量と略同量である。
このような運転方法の場合、第２逆洗の洗浄時間が短いため、膜への付着物を除去しきれず、第２逆洗後の膜間差圧を小さくすることが困難である。
【００４２】
特に、図３（ａ）〜（ｃ）に示すように、第１逆洗工程に対して、第２逆洗工程を、高流量又は長時間にして、第２逆洗工程での使用水量を第１逆洗工程に対して多く使用する場合には、第１逆洗工程のみの逆洗に比べ、膜モジュールにおけるろ過時の差圧の上昇を抑制又は低減することができる。また、中空糸膜に付着した汚染物質を良好に除去することができ、ろ過性能を向上させることができる。
従って、第１逆洗工程の使用水量（Ｖ１）より第２逆洗工程の使用水量（Ｖ２）を多くすることが好ましく、これによって、上述した効果をより発揮させることができる。
【００４３】
以下に、本発明の膜モジュールの洗浄方法の実施例を図面に基づいて詳細に説明する。
（実施例１）
被ろ過水として、硫酸マンガン・５水和物を精製水に溶解し、マンガンを５０μｇ／Ｌ含む溶液を調製した。この被ろ過水のｐＨを、水酸化ナトリウム水溶液で調整し、これに、酸化剤として、次亜塩素酸ナトリウム水溶液を適量添加した。このとき、次亜塩素酸ナトリウム中の塩化物イオン濃度が、被ろ過水中のマンガン濃度の２倍になるようにした。
【００４４】
まず、図２に示す膜モジュール３を備えた図１に示す水処理装置１を用いて、被ろ過水をろ過した。
ここで用いた膜モジュールは、以下のとおりである。
ろ過方式：内圧ろ過式
材質（膜部分）：塩化ビニルと酢酸ビニル（８：２）の共重合体（重合度９００）
膜形状：中空糸膜（積水化学社製、内径：３ｍｍ、外径：５ｍｍ、膜厚：１ｍｍ、平均孔径：０．１μｍ）
固定部の平面積に対する膜充填率：６０％
水中での中空糸膜と気泡との接触角：１０５°〜１５０°（協和界面科学社製、接触角測定装置により測定）
また、図１の水処理装置１において、圧力計ＰＩは、透過水用配管Ｅ１と被ろ過水用配管Ｄ１とに配置し、流量計ＦＩは透過水用配管Ｅ１と逆洗用配管Ｅ２上に設置した。ろ過流量及び逆洗流量の計測用として、エンドレスハウザー社製の流量計ＦＩを用いた。
【００４５】
ろ過工程では、被ろ過水槽２からポンプ（図示せず）によって、被ろ過水用配管Ｄ１を介して被ろ過水を膜モジュール３へ搬送し、膜モジュール３でろ過処理を行った。ろ過された透過水は、透過水用配管Ｅを介して透過水槽４に供給した。
ろ過工程は、流量４０Ｌ／ｍｉｎで０．５時間のろ過を１回行った。１回のろ過工程が終わると、第１逆洗を１回行った。このサイクルを１サイクルとした。５サイクルを行った後、第２逆洗を１回行った。
逆洗では、第１逆洗と、この第１逆洗工程よりも高流量又は長時間、かつ多量の使用水量で膜モジュールの逆洗を行う第２逆洗とを行った。つまり、第１逆洗の流量を４０Ｌ／ｍｉｎとし、第２逆洗の流量を８０Ｌ／ｍｉｎとし、第１逆洗の洗浄時間（ｈ１）に対する第２逆洗の洗浄時間（ｈ２）の比を１とした。
【００４６】
（膜における気泡の接触角の測定）
水中において気泡が中空糸膜表面に接触する際の接触角を、接触角測定装置（協和界面科学社製、型番ＤＭｏ-５０１）により測定した。接触角が１０５〜１５０°未満の場合には親水性と、また、接触角が１０５°未満の場合には疎水性と判断した。
【００４７】
（膜間差圧の確認及び比率の算出方法）
ろ過工程を５時間（１０サイクル分）行い、その後１回の逆洗を行い、膜間差圧(ＭＰａ)を測定した。この測定値をＡとする。次いで、ろ過工程を０．５時間行った後、逆洗を１回行い、その後の膜間差圧(ＭＰａ)を測定した。この測定値をＢとする。
これらＡ及びＢから、膜間差圧の比（Ｂ／Ａ）を算出した。膜間差圧とは、中空糸膜の場合は、筒状の膜の内部と外部とで生じる圧力の差のことを意味し、透過水用配管Ｅ１の圧力から被ろ過水用配管Ｄ１の圧力を引いた差分を膜間差圧の値とする。
その結果を表１に示す。
なお、Ｂ／Ａの評価基準を以下に示す。
○：０．３未満
△：０．３以上０．５未満
×：０．５以上１以下
【００４８】
（座屈、折れ、剥離の確認）
中空糸膜に座屈、折れ、剥離が生じているか否かを、目視で確認した。
座屈、折れ、剥離なし：○
座屈、折れ、剥離有り：×
【００４９】
（総合評価）
表１に、各評価項目における総合評価を示した。
○２つ：○
○１つ、△１つ：△
○１つ、×１つ：×
【００５０】
（実施例２）
中空糸膜の材質を表１に示したとおり変更した以外は、実質的に同様の膜モジュールにて、実施例１と同様のろ過、逆洗工程を行い、実施例１と同様の評価を行った。それらの結果を表１に示す。
【００５１】
（実施例３）
第２逆洗の流量を、第１逆洗と同量にし、第１逆洗に対する第２逆洗の洗浄時間の比を２と変更した以外は、実施例１と実質的に同様の膜モジュールにて、ろ過、逆洗工程を行い、実施例１と同様の評価を行った。それらの結果を表１に示す。
【００５２】
（実施例４）
第１逆洗に対する第２逆洗の洗浄時間の比を２と変更した以外は、実施例１と実質的に同様の膜モジュールにて、ろ過、逆洗工程を行い、実施例１と同様の評価を行った。それらの結果を表１に示す。
【００５３】
（比較例１〜６）
比較例１では、中空糸膜の代わりに、アルミナ製の孔径０．１μｍのセラミックの平膜（０．２５ｍ2の有効膜面積）を８枚用いて膜エレメント（総膜面積２ｍｍ2）を作成し、膜モジュールの代わりに使用したこと以外は、実施例１と同様のろ過、逆洗工程を行い、実施例１と同様の評価を行った。
比較例２では、第２逆洗の時間を第１逆洗の時間の半分にしたこと以外は、実施例１と同様のろ過、逆洗工程を行い、実施例１と同様の評価を行った。
比較例３では、第２逆洗の流量を第１逆洗の流量と同じにしたこと以外は、実施例１と同様のろ過、逆洗工程を行い、実施例１と同様の評価を行った。それらの結果を表１に示す。
比較例４では、図４（ａ）に示すように、第２逆洗の流量を第１逆洗の流量と半分にし、洗浄時間を２倍にしたこと以外は、実施例１と同様のろ過、逆洗工程を行い、実施例１と同様の評価を行った。それらの結果を表１に示す。
比較例５では、図４（ｂ）に示すように、第２逆洗の流量を第１逆洗の流量と倍にし、洗浄時間を半分にしたこと以外は、実施例１と同様のろ過、逆洗工程を行い、実施例１と同様の評価を行った。それらの結果を表１に示す。
比較例６では、１枚が総膜面積２ｍｍ2で１ｍｍの膜厚の平膜を２枚重ねて袋状の平膜を形成したこと以外は、実施例１と同様のろ過、逆洗工程を行い、実施例１と同様の評価を行った。
【００５４】
【表１】
2019166449.tif 000004
【００５５】
表１の結果によれば、実施例では、親水性と疎水性とを有する中空糸膜を用いた場合には、膜間差圧を小さくすることができた。そのため、膜の目詰まりが生じないことが確認できた。
また、実施例２のように、比較的疎水性が高い中空糸膜を用いた場合には、膜間差圧は実施例１と比べると若干大きいが、使用レベルとしての問題はなく目詰まりは小さかった。
実施例３のように、第１逆洗に対する第２逆洗の洗浄時間を２倍とした場合には、膜間差圧は実施例１に比べると若干大きいが、使用レベルとしての問題はなく目詰まりが生じ難いことが確認できた。
実施例４では、第２逆洗の流量が第１逆洗より大きく、第１逆洗に対する第２逆洗の洗浄時間が２倍だったため、膜間差圧が非常に小さくなり、膜の目詰まりが生じ難いことが確認でき、極めて有効であることが確認できた。
これらのいずれの実施例においても座屈、折れ、剥離なども確認されなかった。
【００５６】
一方、比較例１では、疎水性の平膜を用いたことにより、膜汚染は抑制でき、座屈、折れ、剥離等が生じなかったが、平膜面に対して被ろ過水が垂直方向に通過することに加え、疎水性であるため、平膜の細孔に表面張力が生じ、細孔に被ろ過水が浸透し難く、膜間差圧が所定値以上の値を示した。
比較例２では、第２逆洗時間を短くしたため、ろ過性能が低下し、汚染物質も除去できなかった。
比較例３では、第２逆洗流量を第１逆洗と同じで、且つ、第１逆洗に対する第２逆洗の洗浄時間を同じにしたため、ろ過性能が低下し、汚染物質も除去できなかった。
比較例４では、第２逆洗の時間を第１逆洗の時間の倍にしたが、第２逆洗流量を第１逆洗より少なかったためろ過性能が低下し、膜間差圧が所定値以上となった。
比較例５では、第２逆洗流量を第１逆洗流量の倍にしたが、第２逆洗の時間が第１逆洗の時間の１／２だったため、逆洗時間が短く膜の付着物を綺麗に除去することができなかったため膜間差圧が所定値以上の値を示した。
比較例６では、実施例１と同様の条件で第２逆洗を行ったが、平膜を２枚重ねて袋状にした際の接着が剥がれ、一部座屈、折れ、剥離などが確認された。結果として、膜間強度を測定することができず、水処理膜としての機能を果たさなかった。
【符号の説明】
【００５７】
１  水処理装置
２  被ろ過水槽
３  膜モジュール
４  透過水槽
【図１】
2019166449.tif 000005
【図２】
2019166449.tif 000006
【図３】
2019166449.tif 000007
【図４】
2019166449.tif 000008